(57)【要約】【課題】使用後の空容器を廃棄するときなどに、手で容易にトップシール部を開口でき、簡単に解体して減容化し、廃棄することができ、焼却しても環境にやさしい液体用紙容器を提供する。【解決手段】外面側から、外側熱可塑性樹脂層１、紙層２、接着樹脂層３、バリア層４、内側熱可塑性樹脂層６が順次積層された積層体１００を製函してなる液体用紙容器であって、外側熱可塑性樹脂層と接着樹脂層が、植物由来の低密度バイオマスポリエチレン樹脂からなり、内側熱可塑性樹脂層が、植物由来の低密度バイオマスポリエチレン樹脂に対して、低結晶性ゴム成分を、１０〜６０重量％添加された、混合樹脂からなっている。【選択図】図１
2015205719.tif 000002
【特許請求の範囲】
【請求項１】
外面側から、外側熱可塑性樹脂層、紙層、接着樹脂層、バリア層、内側熱可塑性樹脂層が順次積層された積層体を製函してなる液体用紙容器であって、
前記外側熱可塑性樹脂層と前記接着樹脂層が、植物由来の低密度バイオマスポリエチレン樹脂からなり、前記内側熱可塑性樹脂層が、植物由来の低密度バイオマスポリエチレン樹脂に対して、低結晶性ゴム成分を、１０〜６０重量％添加された、混合樹脂からなっていることを特徴とする液体用紙容器。
【請求項２】
前記結晶性ゴム成分が、ポリブテン−１、ポリ（エチレン−ブテン）、ポリ（プロピレン−ブテン）のいずれか１種、あるいは、２種以上の混合物であることを特徴とする請求項１に記載の液体用紙容器。
【請求項３】
前記外側熱可塑性樹脂層どうしが熱シールされる部分に剥離ニスが塗布されていることを特徴とする請求項１または２に記載の液体用紙容器。
【発明の詳細な説明】
【技術分野】
【０００１】
本発明は、液体用紙容器に関するものである。
【背景技術】
【０００２】
プラスチックは化学製品の主幹産業であり、日常生活の多くの場面で利用されてきている。種々あるプラスチック材料の中で、ポリエチレンは製膜加工性、ヒートシール性、耐衝撃性、柔軟性等に優れた材料であり、食品・トイレタリー製品など様々な包装容器に幅広く用いられている。
【０００３】
近年、地球温暖化防止ならびに枯渇資源である石油使用量低減の意識の高まりにより、従来の石油由来プラスチック材料からカーボンニュ―トラルな植物由来プラスチック材料への置き換えが検討されている。製品中の植物由来プラスチックの重量比率が２５%以上の基準を満たしている場合、日本バイオプラスチック協会よりバイオマスプラマークの使用が許可される。
【０００４】
植物由来ポリエチレン樹脂は、２０１１年にＢｒａｓｋｅｍ社によって直鎖状低密度ポリエチレン（ＬＬＤＰＥ）と高密度ポリエチレン（ＨＤＰＥ）のグレードが製造・販売開始されている。該植物由来ＬＬＤＰＥは、Ｃ４−ＬＬＤＰＥもしくはＣ６−ＬＬＤＰＥと表記される炭素数４もしくは６のα−オレフィンを側鎖に有するものである。該植物由来ＬＬＤＰＥ及び植物由来ＨＤＰＥを用いて、従来の石油由来ポリエチレンからの置き換えが検討されている（特許文献１〜４参照）。
【０００５】
一方、食品や非食品の液体内容物に使用される液体用紙容器は、果汁飲料、ジュース、お茶、コーヒー、乳飲料、スープ等の液体飲料、日本酒、焼酎等の酒類に広く用いられている。この液体用紙容器は、紙層と紙層の内面に熱可塑性樹脂によるシーラント層が設けられた積層材料からなり、紙層とシーラント層の間にアルミ箔やアルミ蒸着フィルム、ないしは、無機酸化物蒸着フィルムなどのバリア性のある層を設けたものなどがある。
【０００６】
近年、環境保全の問題から使用後の空容器の分別収集や、廃棄物の減容化が行われるより、廃棄の際に空容器を解体することが行われている。また、切妻屋根形の屋根板に、外付けの口栓を設けたものは、口栓が簡単に外れないように強固に溶着しているため、この口栓を分離するには、トップシール部を開口してハサミ等で口栓の周りを切って分離する意外には難しかった。
【０００７】
しかしながら、前述した従来の液体用紙容器は、使用後の空容器を解体するときに、トップシール部の熱融着による封鎖が強固であるため、手でトップシール部を開口して容器を解体することが難しいことがあった。
【０００８】
これは、液体用紙容器のトップシール部は、折り曲がった積層体が突き当たった状態でシールするため隙間が生じ易いので、液体用紙容器の裏面の熱融着層には、溶融時の流動性の良いポリエチレン樹脂が用いられ、高い温度と強い押圧でシールして、隙間を埋めて完全密封するようにしてある。このようなことから、シール強度を強くなっているためである。シール強度を弱くするために、シールする温度を下げたり、押圧を弱くしたりすると、密封が不完全になり、液漏れが生じてしまう危険性がある。
【０００９】
そこで、表面に少なくとも表面樹脂層を有し、裏面に少なくともガスバリア層とシーラント層を有する、紙を基材とする積層体で、表面樹脂層とシーラント層の一方、または、
両方に用いる樹脂を、ポリオレフィン系樹脂に低結晶性ゴム成分をブレンドしたものにした紙容器用積層体、およびこれを用いた液体用紙容器がある（特許文献５）。
【００１０】
公知文献を以下に示す。
【先行技術文献】
【特許文献】
【００１１】
【特許文献１】特開２０１２−１６７１７２号公報
【特許文献２】特開２０１３−９１２５９号公報
【特許文献３】特開２０１３−１３６６８９号公報
【特許文献４】特開２０１３−１５１６２３号公報
【特許文献５】特開２０１２−８６８５７号公報
【発明の概要】
【発明が解決しようとする課題】
【００１２】
本発明は上記のような事情に鑑みてなされたもので、使用後の空容器を廃棄するときなどに、手で容易にトップシール部を開口でき、簡単に解体して減容化し、廃棄することができ、焼却しても環境にやさしい液体用紙容器を提供することを課題とする。
【課題を解決するための手段】
【００１３】
本発明は係る課題に鑑みなされたものであり、請求項１の発明は、外面側から、外側熱可塑性樹脂層、紙層、接着樹脂層、バリア層、内側熱可塑性樹脂層が順次積層された積層体を製函してなる液体用紙容器であって、
前記外側熱可塑性樹脂層と前記接着樹脂層が、植物由来の低密度バイオマスポリエチレン樹脂からなり、前記内側熱可塑性樹脂層が、植物由来の低密度バイオマスポリエチレン樹脂に対して、低結晶性ゴム成分を、１０〜６０重量％添加された、混合樹脂からなっていることを特徴とする液体用紙容器である。
【００１４】
本発明の請求項２の発明は、前記結晶性ゴム成分が、ポリブテン−１、ポリ（エチレン−ブテン）、ポリ（プロピレン−ブテン）のいずれか１種、あるいは、２種以上の混合物であることを特徴とする請求項１に記載の液体用紙容である。
【００１５】
本発明の請求項３の発明は、前記外側熱可塑性樹脂層どうしが熱シールされる部分に剥離ニスが塗布されていることを特徴とする請求項１または２に記載の液体用紙容器である。
【発明の効果】
【００１６】
本発明の液体用紙容器は、使用後の空容器を廃棄するときなどに、手で容易に頂部のシール部を開口でき、簡単に解体して減容化し、廃棄することができ、焼却しても環境にやさしい。
【００１７】
また、口栓が取り付けられている液体用紙容器においては、口栓が容器の内側にシールされて取り付けられた内付け口栓であれば、内側熱可塑性樹脂層とのシールであるので、取り外すことが可能である。
【図面の簡単な説明】
【００１８】
【図１】本発明の液体用紙容器の一例に用いる積層体を模式的に断面で示した説明図である。
【図２】本発明の液体用紙容器の一例を模式的に斜視で示した説明図である。
【図３】本発明の液体用紙容器の一例のブランクを模式的に示した説明図である。
【図４】本発明の液体用紙容器の形状の他の例を模式的に示した説明図である。（Ａ）頂部が平屋根型の液体用紙容器である。（Ｂ）頂部が片屋根型の液体用紙容器である。
【図５】本発明の液体用紙容器の一例のトップシール部を開口する様子を模式的に平面で示した説明図である。
【図６】本発明の液体用紙容器の一例の取り付けられた口栓の部分を模式的に断面で示した説明図である。
【発明を実施するための形態】
【００１９】
以下、本発明を実施するための形態につき説明する。
図１は、本発明の液体用紙容器の一例に用いる積層体を模式的に断面で示した説明図である。図２は、本発明の液体用紙容器の一例を模式的に斜視で示した説明図である。図３は、本発明の液体用紙容器の一例のブランクを模式的に示した説明図である。図４は、本発明の液体用紙容器の形状の他の例を模式的に示した説明図である。（Ａ）頂部が平屋根型の液体用紙容器である。（Ｂ）頂部が片屋根型の液体用紙容器である。
【００２０】
本例の液体用紙容器１０１は、図２の斜視図に示すように、頂部が屋根型になっている液体用紙容器である。液体用紙容器１０１を製函するのに用いる積層体１００は、図1の断面図のように、液体用紙容器の外面側から、外側熱可塑性樹脂層１、紙層２、接着樹脂層３、バリア層４、接着層５、内側熱可塑性樹脂層６が、順次積層されている。また、必要に応じて、外側熱可塑性樹脂層１の外面に印刷層を設けてもよい。
【００２１】
本例の液体用紙容器に用いる積層体１００を構成する外側熱可塑性樹脂層１には、植物由来の低密度バイオマスポリエチレン樹脂が用いられている。植物由来とは、植物を発酵させて得られたアルコールを原料として合成され、植物由来の炭素を含むことを意味し、このアルコールからエチレンを合成して、さらに重合して低密度バイオマスポリエチレン樹脂が得られる。
【００２２】
低密度バイオマスポリエチレン樹脂には、必要に応じて、酸化防止剤、粘着付与剤、充填剤、各種フィラーなどの各種添加剤を添加してもよい。そして、低密度バイオマスポリエチレン樹脂の密度は、０．９１０×１０３ｋｇ／ｍ３〜０．９３０×１０３ｋｇ／ｍ３であることが好ましい。尚、本発明において、密度はＪＩＳ−Ｋ７１１２に準拠して測定される値である。
【００２３】
低密度バイオマスポリエチレン樹脂のメルトフローレート（１９０℃／２．１６ｋｇ）は０．５ｇ／１０ｍｉｎ以上、３０ｇ／１０ｍｉｎ以下であることが好ましい。尚、メルトフローレート（ＭＦＲ）は、ＪＩＳ  Ｋ  ７２１０に準拠して測定される値である。外側熱可塑性樹脂層１の厚みは２０μｍ〜１００μｍが好ましい。
【００２４】
紙層２としては、通常、ミルクカートン原紙等の板紙が用いられる。坪量と密度は容器の容量やデザインにより適宜選定されるが、通常は坪量２００〜５００ｇ／ｍ２の範囲で密度０．６×１０３ｋｇ／ｍ３〜１．１×１０３ｋｇ／ｍ３の紙が好適に用いられる。
【００２５】
接着樹脂層３にも、外側熱可塑性樹脂層１と同様に、植物由来の低密度バイオマスポリエチレン樹脂が用いられている。厚みは１０μｍから６０μｍの範囲が通常用いられる。１０μｍ未満では十分な接着強度が得られない。
【００２６】
バリア層４には、基材フィルムにアルミニウム箔などの金属箔が積層された積層フィルム、あるいは、基材フィルムにアルミニウム、スズなどの金属や、シリカ、アルミナなどの金属酸化物を蒸着した蒸着フィルムが用いられる。
【００２７】
バリア層４に用いる基材フィルムとしては、ポリエチレンテレフタレート、ナイロン、ポリプロピレンなどの樹脂フィルムが用いられる。特にポリエチレンテレフタレートの樹脂フィルムが好ましく用いられる。また、２軸延伸した樹脂フィルムが、貼り合わせ加工や、蒸着加工時に、伸縮が少ないので好ましく用いられる。
【００２８】
アルミニウム箔の厚さは、５〜１５μｍが好ましく、また、蒸着層の厚みは、５〜１００ｎｍが好ましい。また、基材フィルムは、６〜２５μｍの厚さのものが好ましく用いられる。アルミニウム箔や、蒸着層は、積層するとき、接着樹脂層３側にしても、反対側にしてもよい。
【００２９】
接着層５は、押し出し樹脂層であってもよいし、また、ラミネート用接着剤層であってもよい。押し出し樹脂としては、接着樹脂層３と同様に、植物由来の低密度バイオマスポリエチレン樹脂を用いることができる。厚みは１０μｍから３０μｍの範囲が通常用いられる。また、ラミネート用接着剤としては、ウレタン系２液硬化型のドライラミネート用接着剤（無溶剤型接着剤を含む）を用いることができる。乾燥塗布量は、０．５〜５．０ｇ／ｍ２が好ましい。
【００３０】
内側熱可塑性樹脂層６は、植物由来の低密度バイオマスポリエチレン樹脂に、低結晶性ゴム成分を、低密度バイオマスポリエチレン樹脂の重量に対する比率で１０〜６０重量％添加した混合樹脂からなっている。
【００３１】
結晶性ゴム成分としては、ポリブテン−１、ポリ（エチレン−ブテン）、ポリ（プロピレン−ブテン）のいずれか１種、あるいは、これらを２種または３種混合して、用いることができる。
【００３２】
添加率が１０重量％より少ないとシール強度が強くなり、イージーピール性が得られない。また、６０重量％より多くなると良好な海島構造が得られず、安定したイージーピール性が得られない。また、内側熱可塑性樹脂層６の厚さとしては、３０〜１００μｍが好ましい。
【００３３】
内側熱可塑性樹脂層６に、低結晶性ゴム成分を、添加してあるので、使用後の空容器を廃棄するときなどに、手で容易に頂部のシール部を開口でき、簡単に解体して減容化し廃棄することができる。
【００３４】
必要に応じて外側熱可塑性樹脂層１の外面に設けられる印刷層は、周知のインキを用いてグラビア印刷やオフセット印刷等の方法で施すことの出来る、絵柄や商品情報などを含む層である。インキの密着を良くするために通常は外側熱可塑性樹脂層１の外面にコロナ処理等の易接着処理を行う。
【００３５】
以上、本例の液体用紙容器に用いる積層体１００について説明したが、本発明に係る液体用紙容器に用いる積層体は、液体用紙容器としての用途を考慮し、液体用紙容器として要求される剛性や耐久性などを向上する目的で、上記の構成に、他の層を介在させた構成であってもよい。
【００３６】
以下、本例の液体用紙容器に用いる積層体１００の製造方法について説明する。
【００３７】
まず、バリア層４と内側熱可塑性樹脂層６とを、接着層５を介して積層して内装フィルムを作成する。
【００３８】
紙層２を用意し、紙層２の片面に接着樹脂層３をＴダイから押し出して設け、内装フィ
ルムのバリア層４が設けられた面を接着樹脂層３の溶融樹脂面に圧着して、積層し、続いて、紙層２の反対面に外側熱可塑性樹脂層１をＴダイから押し出して設けて本例の液体用紙容器に用いる積層体１００を製造する。
【００３９】
バリア層４と接着樹脂層３との接着を強くするために、バリア層４にコロナ処理、オゾン処理、アンカー剤塗布などを行ってもよい。
【００４０】
外側熱可塑性樹脂層１の外面に印刷層を設ける場合は、外側熱可塑性樹脂層１の面にコロナ処理を行う。コロナ処理は、外側熱可塑性樹脂層１をＴダイから押し出して設けた直後に、行うことが好ましい。この後、印刷機で外側熱可塑性樹脂層１のコロナ処理面に印刷層を設けることができる。
【００４１】
以下、本例の液体用紙容器１０１の形状などについて説明する。
【００４２】
図２に示す本例の液体用紙容器１０１を製函するには、積層体１００を、折罫を押圧して設けると同時に打ち抜いて、図３のような、本例の液体用紙容器１０１用のブランク１０２を作成する。このブランク１０２を折罫に沿って折曲げ、組み立てて必要な部分を加熱融着することによって本例の液体用紙容器１０１が製造される。
【００４３】
本例の液体用紙容器１０１は、図２のように、正面板２２、右側面板２３とそれぞれに対向した反対側に、背面板２４、左側面板２１の四枚の面板が順次設けられた四角筒状の胴部２０と、胴部２０の上方の開口端部に形成された上面が傾斜した切妻屋根型の頂部１０と、胴部２０の下方の開口端部に形成された底部３０とからなっている。
【００４４】
頂部１０には、正面板２２、背面板２４の上方にそれぞれ連設された一組の屋根板１１、１１が設けられ、左側面板２１、右側面板２３の上方にはそれぞれに連設された三角形状の折り込み片１２、１２が設けられ、折り込み片１２、１２に連設されると共に、屋根板１１，１１に連設された一対の折り返し片１３、１３、１３、１３、が設けられている。
【００４５】
折り込み片１２、１２が内方に折り込まれていて、一対の折り返し片１３、１３、１３、１３が、折り込み片１２、１２との境界で外側に折り返されて、折り返し片１３、１３、１３、１３が連設している屋根板１１、１１を傾斜させ、傾斜した屋根板１１、１１の裏面に折り返し片１３、１３、１３、１３の裏面が対向している。
【００４６】
屋根板１１、１１と折り返し片１３、１３、１３、１３の上方にトップシール部１４が形成され閉鎖されている。また、正面板２２の上方の屋根板１１には、内容物を注ぎ出せるように口栓１５が設けられている。
【００４７】
図３は、本発明の液体用紙容器の一例に用いるブランクを模式的に示した説明図である。尚、図で一点鎖線での表記は折罫をしめす。
【００４８】
液体用紙容器１０１のブランク１０２は、図３に示すように、胴部２０を形成する、左側面板２１、正面板２２、右側面板２３、背面板２４の四枚の四角形状の面板が順次設けられ、左側面板２１の左側端縁には、貼着板２５が設けられている。貼着板２５は頂部１０から底部３まで、それぞれ延設されている。
【００４９】
胴部２０の上方の頂部１０には、正面板２２、背面板２４の上方に長方形状の屋根板１１、１１がそれぞれ連設されていて、正面板２２の上方の屋根板１１には、口栓１５に連通して内容物を注ぎ出すための、口栓孔１６が設けられている。
【００５０】
左側面板２１、右側面板２３の上方には、三角形状の折り込み片１２、１２がそれぞれ連設されている。左側面板２１、右側面板２３から折り込み片１２、１２の三角形の頂点までの長さは、正面板２２、背面板２４の横幅の半分より長く、折りこんだときに、屋根板１１、１１が平面にならず、傾斜した切妻屋根型になるように形成されている。
【００５１】
三角形状の折り込み片１２、１２の上の２辺には、折り返し片１３、１３、１３、１３が連設されていて、折り返し片１３、１３、１３、１３は、それぞれ、屋根板１１、１１に接続するようになっている。更に、屋根板１１、１１と折り返し片１３、１３、１３、１３の上方には、トップシール部１４が設けられている。
【００５２】
屋根板１１、１１の上方のトップシール部１４の高さは、折り返し片１３、１３、１３、１３の上方のトップシール部１４の高さより高く形成されていて、製函したときにその高い部分では、屋根板１１、１１の上方のトップシール部１４どうしが直接シールされるようになっている。
【００５３】
尚、折り返し片１３、１３、１３、１３の上方のトップシール部１４は、外側熱可塑性樹脂層１どうしが熱シールされるので、あらかじめこの部分に剥離ニスを塗布して、シール強度を落とし、使用後の空容器を廃棄するときなどに、解体しやすくする。
【００５４】
胴部２０の下方の底部３は、頂部１０と類似の形状をしていて、正面板２２、背面板２４の下方に底板３１、３１がそれぞれ連設されていて、左側面板２１、右側面板２３の下方には、三角形状の底部折り込み片３２、３２が三角形の頂点を下にして、それぞれ連設されている。
【００５５】
左側面板２１、右側面板２３から底部折り込み片３２、３２の逆三角形の頂点までの長さは、正面板２２、背面板２４の横幅の半分と略等しく、折りこんだときに、底板３１、３１が略平面になるように形成されている。
【００５６】
三角形状の底部折り込み片３２、３２の下の２辺には、底部折り返し片３３、３３、３３、３３が連設されていて、底部折り返し片３３、３３、３３、３３は、それぞれ、底板３１、３１あるいは貼着板２５に接続している。更に、底板３１、３１と底部折り返し片３３、３３、３３、３３の下方には、ボトムシール部３４が設けられている。
【００５７】
このブランク１０２を用いて、液体用紙容器１０１を成形するには、左側面板２１と正面板２２の間の境界、及び、右側面板２３と背面板２４の間の境界を山折りする。このとき、境界の延長上の頂部１０、底部３における境界も同時に山折りする。
【００５８】
そして、貼着板２５の表側を、背面板２４及び背面板２４の上下に位置する頂部１０と底部３の裏側にシールさせる。尚、あらかじめ貼着板２５の端縁部は、紙層２が内容物に触れないように、端面保護をおこなうことが望ましい。
【００５９】
端面保護の方法は、内層の熱可塑性樹脂層を残して、板紙などの外層側を削り取って、削り残された内層の熱可塑性樹脂層側を外層側に折り返すスカイブヘミング法や、エッジプロテープを端面が覆われるように貼る方法など、いずれの方法でも構わない。
【００６０】
貼着板２５をシールさせたら、正面板２２と右側面板２３の間の境界およびその延長線状の境界を山折りし、背面板２４に貼着している貼着板２５と左側面板２１の間の境界およびその延長線状の境界を山折りし、左側面板２１、正面板２２、右側面板２３、背面板２４の四枚の面板からなる四角筒状の胴部２０を形成する。
【００６１】
次に、底部３を成形する。まず、底部折り込み片３２、３２を左側面板２１、右側面板２３の境界で内方に折り込み、底部折り返し片３３、３３、３３、３３を底部折り込み片３２、３２との境界で外側に折り返し、底板３１、３１を正面板２２、背面板２４の境界で山折りして、底部折り返し片３３、３３、３３、３３の裏面をそれぞれ底板３１、３１の裏面に対向して接触するようにし、ボトムシール部３４をシールして、底部３を形成する。
【００６２】
胴部２０と底部３０が形成された液体用紙容器１０１の口栓孔１６に口栓１５を溶着し、内容物を充填する。続いて、折り込み片１２、１２を左側面板２１、右側面板２３の境界で内方に折り込み、折り返し片１３、１３、１３、１３を折り込み片１２、１２との境界で外側に折り返し、屋根板１１、１１を正面板２２、背面板２４の境界で山折りして、折り返し片１３、１３、１３、１３の裏面をそれぞれ屋根板１１、１１の裏面に対向して接触するようにし、トップシール部１４をシールして、頂部１０を形成して、内容物が充填された、図３のような、頂部が切り妻屋根型の本例の液体用紙容器１０１が完成する。
【００６３】
図４（Ａ）は、本発明の液体用紙容器の形状の他の例で、頂部が平らな平屋根型の液体用紙容器である。この液体用紙容器は、頂部１０を底部３０と同じように、左側面板２１、右側面板２３から折り込み片１２、１２の三角形の頂点までの長さを、正面板２２、背面板２４の横幅の半分と略等しく、折りこんだときに、屋根板１１、１１が略平面になるように形成されている。
【００６４】
図４（Ｂ）は、さらに、本発明の液体用紙容器の形状の他の例で、頂部が、片側だけが傾斜し反対側が平らな片屋根型の液体用紙容器である。左側面板２１と右側面板２３の上辺を前下がりに斜めに形成して、正面板２２側の屋根板１１が前下がりになるように、また、背面板２４の屋根板１１が平らになるようにし、トップシール部１４を背面板２４側に倒した液体用紙容器である。これらの、平屋根型の液体用紙容器と片屋根型の液体用紙容器は、妻屋根型の液体用紙容器１０１と同様にして作ることができる。
【００６５】
内容物がなくなった液体用紙容器１０１の空容器は、廃棄物の減容化や、分別収集などのために、トップシール部１４を開口して解体する。トップシール部１４の開口、解体の方法について以下に述べる。
【００６６】
図５は、本発明の液体用紙容器の一例のトップシール部を開口する様子を模式的に平面で示した説明図である。
【００６７】
図５（Ａ）の液体用紙容器１０１の頂部を、まず、液体用紙容器１０１の左側面板２１あるいは右側面板２３の上方の左右の折り返し片１３、１３を開くようにして、左右の折り返し片１３、１３の上方のトップシール部１４、及び、屋根板１１、１１の上方のトップシール部１４の上部を剥がす。
【００６８】
このとき、外側熱可塑性樹脂層１どうしがシールされている折り返し片１３、１３の上方のトップシール部１４には、外側熱可塑性樹脂層１の表面に剥離ニスが塗布されているので、容易に剥がすことができ、また、内側熱可塑性樹脂層６どうしがシールされている屋根板１１、１１の上方のトップシール部１４の上部は、内側熱可塑性樹脂層６が、植物由来の低密度バイオマスポリエチレン樹脂に対して、低結晶性ゴム成分を、１０〜６０重量％添加された、混合樹脂からなっているので、容易に剥が剥がすことができる。このため、手で剥離することができる。
【００６９】
続いて、残りの左側面板２１あるいは右側面板２３の上方の折り返し片１３、１３を同
様にして開く。これにより、図５（Ｂ）のように、屋根板１１の上方のトップシール部１４と、折り込み片１２に連設された折り返し片１３、１３の上方のトップシール部１４とが、シールされた状態で、トップシール部１４がＸ字型に開く。
【００７０】
次に、図５（Ｂ）のＸ字型の左上に当たる背面板２４の上方の屋根板１１と左側面板２１の上方の折り返し片１３とを挟んで片方の手で持ち、Ｘ字型の右下に当たる正面板２２の上方の屋根板１１と右側面板２３の上方の折り返し片１３とを挟んで他方の手で持って引っ張る。
【００７１】
このようにすると、折り返し片１３の上方のトップシール部１４の内側熱可塑性樹脂層６と、屋根板１１、１１の上方のトップシール部１４の内側熱可塑性樹脂層６とがシールされていて、内側熱可塑性樹脂層６が前述のように混合樹脂からなっているので、容易に開口することができ、図５（Ｃ）のように、トップシール部１４のＸ字型の右上から左下に向かうシール部が剥がれる。
【００７２】
さらに、Ｘ字型の左下に当たる正面板２２の上方の屋根板１１と左側面板２１の上方の折り返し片１３とを挟んで片方の手で持ち、Ｘ字型の右上に当たる背面板２４の上方の屋根板１１と右側面板２３の上方の折り返し片１３とを挟んで他方の手で持って引っ張ると、内側熱可塑性樹脂層６が前述のように混合樹脂からなっているので、同様に開口することができ、図５（Ｄ）のように、トップシール部１４のＸ字型の左上から右下に向かうシール部が剥がれる。以上のようにして、トップシール部１４を開口することができる。
【００７３】
図６は、本発明の液体用紙容器の一例の取り付けられた口栓の部分を模式的に断面で示した説明図である。
【００７４】
トップシール部１４を開口した液体用紙容器１０１には、図６のように、口栓１５が付いたままである。口栓１５はキャップ１７とスパウト１８からなり、スパウト１８の下端には、外側に平坦に延びるフランジ部１９が一体に設けられ、スパウト１８は、ポリエチレンで成形されていて、内側熱可塑性樹脂層６と溶着可能である。液体用紙容器１０１の口栓孔１６に内側からキャップ１７とスパウト１８が挿し込まれ、フランジ部１９の上面が、液体用紙容器１０１を構成する積層体１００の最内層の内側熱可塑性樹脂層６と溶着されている。
【００７５】
内側熱可塑性樹脂層６は、植物由来の低密度バイオマスポリエチレン樹脂に対して、低結晶性ゴム成分を、１０〜６０重量％添加された、易剥離性を有する混合樹脂からなっていて、ポリエチレンのスパウトに溶着されているので、フランジ部１９を内側熱可塑性樹脂層６より剥離して、口栓１５を液体用紙容器１０１から剥がすことができる。
【００７６】
このように、液体用紙容器１０１のトップシール部１４を開口して、口栓１５を液体用紙容器１０１から、剥がすことができる。そのため、口栓１５を分離して、廃棄することができる。また、トップシール部１４が開口されているので、切り開いて平坦にすることにより減容化して、空の液体用紙容器１０１を廃棄することができる。
【００７７】
以上、切妻屋根型の液体用紙容器１０１について説明したが、前述の平屋根型の液体用紙容器や片屋根型の液体用紙容器でも、同様にして、開口、解体することができる。
【００７８】
以上のように、本発明の液体用紙容器は、使用後の空容器を廃棄するときなどに、手で容易にトップシール部を開口でき、簡単に解体して減容化し、廃棄することができる。また、基材の紙層２が植物由来であり、外側熱可塑性樹脂層１、接着樹脂層３、内側熱可塑性樹脂層６が、植物由来の低密度バイオマスポリエチレン樹脂、あるいは、植物由来の低
密度バイオマスポリエチレン樹脂をベースとした混合樹脂であるので、いずれも植物由来であり、焼却しても環境にやさしい。
【実施例】
【００７９】
以下に、本発明の具体的実施例について説明する。
【００８０】
＜実施例１＞
バリア層４のシリカ蒸着ポリエチレンテレフタレートフィルム１２μｍの蒸着面と、内側熱可塑性樹脂層６を、接着層５の２液硬化型ウレタン系接着剤を用いて、ドライラミネートによって積層して内装フィルムを作成した。
【００８１】
内側熱可塑性樹脂層６には、植物由来の低密度バイオマスポリエチレン樹脂（ＳＰＢ６８１：ブラスケム社製）を７０重量部に、低結晶性ゴム成分としてポリブテン−１（メルトフローレート１．８ｇ／１０ｍｉｎ（１９０℃／２．１６ｋｇ）、密度０．９１５×１０３ｋｇ／ｍ３、三井化学社製）を３０重量部添加し、低密度バイオマスポリエチレン樹脂の重量に対して、低結晶性ゴム成分が約４３重量％の混合樹脂を用い、あらかじめ、Ｔダイより押し出し製膜して、フィルム化して用いた。
【００８２】
用いた低密度バイオポリエチレン樹脂は、密度が、０．９２２×１０３ｋｇ／ｍ３で、メルトフローレート（１９０℃／２．１６ｋｇ）が、３．８ｇ／１０ｍｉｎのものを用いた。
【００８３】
紙層２として、板紙（坪量４００ｇ／ｍ２）を用意し、紙層２の片面に接着樹脂層３の植物由来の低密度バイオマスポリエチレン樹脂をＴダイから押し出して３０μｍの厚さで設け、内装フィルムのバリア層４のポリエチレンテレフタレート面を接着樹脂層３の溶融樹脂面に圧着して積層し、続いて、紙層２の反対面に外側熱可塑性樹脂層１の低密度バイオマスポリエチレン樹脂をＴダイから押し出して厚さ２０μｍで設けて、図１のような、液体用紙容器に用いる積層体１００を製造した。用いた低密度バイオマスポリエチレン樹脂は、内側熱可塑性樹脂層６に用いたものと同じである。
【００８４】
また、外側熱可塑性樹脂層１の積層時、積層直後に外側熱可塑性樹脂層１の外面にコロナ処理行った。そして、印刷機で、外側熱可塑性樹脂層１のコロナ処理面に絵柄となる印刷層と剥離ニス層を設けた。
【００８５】
剥離ニスとしては、アクリル樹脂等の合成樹脂ワニスにシリコーンオイル等の撥液剤を少量添加したものを用い、外側熱可塑性樹脂層１どうしがシールされる折り返し片１３、１３の上方のトップシール部１４に剥離ニス層を設けた。
【００８６】
この積層体１００を、図３のようなブランクにし、製函し、胴部２０の各面板の幅がそれぞれ８５ｍｍで容量２リットルの図２のような、実施例１の液体用紙容器を作成した。
【００８７】
以下に、本発明の比較例について説明する。
【００８８】
＜比較例１＞
外側熱可塑性樹脂層１、接着樹脂層３、内側熱可塑性樹脂層６に用いた低密度バイオマスポリエチレン樹脂を、石油から合成した低密度ポリエチレン（ミラソン（登録商標）１１Ｐ：三井・デュポンポリケミカル製）に変えた（内側熱可塑性樹脂層６のポリブテン−１は同比率で添加した）以外は、実施例１と同様にして、比較例１の液体用紙容器を作成した。
【００８９】
＜比較例２＞
内側熱可塑性樹脂層６の樹脂として、ポリブテン−１を添加しない低密度バイオマスポリエチレン樹脂を用いた以外は、実施例１と同様にして、比較例２の液体用紙容器を作成した。
【００９０】
＜試験方法＞
実施例と比較例について、下記の方法で試験し、比較評価した。
【００９１】
＜開口強度＞
実施例と比較例の液体用紙容器を、図５（Ｂ）のように、それぞれ、トップシール部１４をＸ字型に開き、Ｘ字の対向する２つの端を、引張試験機の２つのつかみでそれぞれ掴んで、つかみ間の相対移動速度を１００ｍｍ／ｍｉｎで引っ張り、その強度（単位：Ｎ）を開口強度とした。その結果を表１にまとめた。
【００９２】
＜官能評価＞
実施例と比較例の液体用紙容器のトップシール部１４を、それぞれ、前述のトップシール部１４の開口の方法に従い、図５（Ｂ）、図５（Ｃ）、図５（Ｄ）の順に、手で開口して、その開口のしやすさを官能で判定した。開口しやすかったものを○とし、開口が困難であったものを×として評価した。その結果を表１にまとめた。
【００９３】
＜バイオマス度＞
口栓を取り付けない実施例と比較例の液体用紙容器のバイオマス度を測定した。本発明でのバイオマス度は、バイオマス由来（紙および低密度バイオマスポリエチレン樹脂）の炭素質量を全体の炭素質量で割り百分率に換算したものである。
バイオマス度（％）＝（バイオマス由来の炭素質量／全炭素質量）×１００
この測定は、放射性炭素年代測定法を応用して、加速器質量分析法（ＡＭＳ法）により、行う。すなわち、全炭素元素中の放射性同位元素１４Ｃの比率を測定して、換算して求める。その結果を表１にまとめた。
【００９４】
【表１】
2015205719.tif 000003
以下に、実施例と比較例との比較結果について説明する。
【００９５】
＜比較結果＞
実施例１の液体用紙容器は、開口強度が３０Ｎで、官能評価は○で、容易に開口することができた。また、バイオマス度は９３％あり、高い値になり、手で容易にトップシール部を開口でき、簡単に解体して減容化し、廃棄することができ、焼却しても環境にやさしく温暖化防止に効果があると考えられる。
【００９６】
一方、比較例１の液体用紙容器は、開口強度が３０Ｎで、官能評価が○であったが、バイオマス度が７７％で、実施例と比較するとかなり低い。ただし、石油由来の樹脂で作ったプラスチック成形容器では、０％であるのでそれと比べれば、液体用紙容器は紙を基材として用いているので、この分だけバイオマス度が高くなっている。
【００９７】
比較例２の液体用紙容器は、バイオマス度は比較例１と同等以上であったが、開口強度が９０Ｎもあり、官能評価は×で、開口が困難であった。
【符号の説明】
【００９８】
１００・・・積層体
１０１・・・液体用紙容器
１０２・・・ブランク
１・・・外側熱可塑性樹脂層
２・・・紙層
３・・・接着樹脂層
４・・・バリア層
５・・・接着層
６・・・内側熱可塑性樹脂層
１０・・・頂部
１１、１１・・・屋根板
１２、１２・・・折り込み片
１３、１３、１３、１３・・・折り返し片
１４・・・トップシール部
１５・・・口栓
１６・・・口栓孔
１７・・・キャップ
１８・・・スパウト
１９・・・フランジ部
２０・・・胴部
２１・・・左側面板
２２・・・正面板
２３・・・右側面板
２４・・・背面板
２５・・・貼着板
３０・・・底部
３１、３１・・・底板
３２、３２・・・底部折り込み片
３３、３３、３３、３３・・・底部折り返し片
３４・・・ボトムシール部
【図１】
2015205719.tif 000004
【図２】
2015205719.tif 000005
【図３】
2015205719.tif 000006
【図４】
2015205719.tif 000007
【図５】
2015205719.tif 000008
【図６】
2015205719.tif 000009